СПОСОБ ПОЛУЧЕНИЯ ВОДОРОДА И/ИЛИ ДРУГИХ ГАЗОВ ИЗ ОТХОДОВ СТАЛЕПЛАВИЛЬНОГО ПРОИЗВОДСТВА И ОТРАБОТАННОЙ ТЕПЛОТЫ

1. Способ получения водорода и/или других газов из отходов сталелитейного производства и отработанной теплоты, включающий стадии:
подачи расплавленных отходов из сталелитейного предприятия, таких как расплавленный шлак, в реактор;
контактирования расплавленного шлака с водой и/или паром в присутствии восстанавливающего агента с образованием потока водорода и/или других газов; и
извлечение водорода и/или других газов из названного потока.
2. Способ по п.1, в котором названный расплавленный шлак представляет собой один из, или смесь таковых, доменного шлака, шлака от десульфуризации при производстве стали, конвертерного шлака при производстве стали, шлака от феррохромного или ферромарганцевого производства в электродуговой печи под флюсом (SAF).
3. Способ по п.1, в котором названная стадия контактирования включает распыления воды в названный расплавленный шлак с использованием водопроводной трубы с распылительной форсункой.
4. Способ по п.3, в котором температура названного расплавленного шлака во время названной стадии набрызгивания воды составляет больше чем 1250°С.
5. Способ по п.1, в котором названная стадия контактирования включает введение пара в названный расплавленный шлак с использованием фурмы.
6. Способ по способу из пп.1-5, в котором названная стадия контактирования включает введение названного восстанавливающего средства вместе с вводимой названной водой и/или паром в названный расплавленный шлак.
7. Способ получения потока водорода и/или монооксида углерода, и других газов, включающий стадии:
подачи расплавленных отходов из сталелитейного предприятия, таких как расплавленный шлак, в реактор;
контактирования расплавленного шлака с водой и/или паром в присутствии углеродсодержащего материала с образованием потока водорода и других газов; и
выведения названного потока газов из названного реактора.
8. Способ по п.7, в котором названный расплавленный шлак представляет собой один из, или смесь таковых, доменного шлака, шлака от десульфуризации при производстве стали, конвертерного шлака при производстве стали, шлака от феррохромного или ферромарганцевого производства в электродуговой печи под флюсом (SAF).
9. Способ по п.7, в котором названная стадия контактирования включает распыление воды в названный расплавленный шлак с использованием распылительной форсунки.
10. Способ по п.9, в котором температура названного расплавленного шлака во время названной стадии введения воды составляет больше чем 1250°С.
11. Способ по п.7, в котором названная стадия контактирования включает введение пара в названный расплавленный шлак с использованием фурмы.
12. Способ по п.7, в котором названная стадия контактирования включает введение названного углеродсодержащего материала вместе с вводимой названной водой и/или паром в названный расплавленный шлак.
13. Способ по п.7, в котором названный углеродсодержащий материал включает материал, выбранный из группы, состоящей из угля, кокса, отходов сталелитейного производства, городских отходов и отходов шахтной угледобычи.
14. Способ по п.7, в котором отношение воды к углеродсодержащему материалу составляет от 1:0,1 до 1:1.
15. Способ по п.7, в котором флюс добавляется к названному расплавленному шлаку и названному углеродсодержащему материалу для способствования образованию водорода.
16. Способ по п.7, в котором объемное соотношение производимых водорода и монооксида углерода варьирует от 1:0,2 до 1:1.
17. Способ по п.7, в котором названный поток газа, выводимый из названного реактора, включает по меньшей мере 10% об. водорода.
18. Способ по п.7, в котором названный поток газа, производимый в реакторе, включает не больше чем 15% об. диоксида углерода.
19. Способ по п.7, в котором названный поток газа включает водород /монооксид углерода в соотношении от 1:1 до около 8:1.